(57)【要約】【課題】本発明は、汚れ防止層が摩滅しても、できるだけ長く有効活用できる透明基板を有する画像読取装置を提供する。また、紙詰まりを極力抑えながら、摩滅しにくい汚れ防止層を有する透明基板を有する画像読取装置を提供する。【解決手段】本発明は、透明基板の一方の面に沿って原稿を搬送し、透明基板の他方の面に対向するように原稿読取部を設け、停止した原稿読取部に対して原稿を搬送しながら読取る原稿読取装置において、透明基板は少なくとも一方の面に汚れ防止層を有し、この汚れ防止層は、側鎖がモノアミノアルキル基またはジアミノアルキル基を含むアミノ基で変性されたポリジメチルシロキサンと、パーフルオロアルキルポリエーテルと、を含有する。これにより、紙詰まりが生じることなく、黒線および汚れが形成されない読取処理を行うことができる。【選択図】図６
2006222945.tif 000002
【特許請求の範囲】
【請求項１】
透明基板の一方の面に沿って原稿を搬送し、透明基板の他方の面に対向するように原稿読取部を設け、停止した原稿読取部に対して原稿を搬送しながら読取る画像読取装置において、
透明基板は少なくとも一方の面に汚れ防止層を有し、
この汚れ防止層は、側鎖がモノアミノアルキル基またはジアミノアルキル基を含むアミノ基で変性されたポリジメチルシロキサンと、パーフルオロアルキルポリエーテルと、を含有することを特徴とする画像読取装置。
【請求項２】
導電層が、透明基板と汚れ防止層との間に形成されたことを特徴とする請求項１の画像読取装置。
【請求項３】
パーフルオロアルキルポリエーテルが、下記の式で示され、ｎが７ないし１５０である特徴とする請求項１の画像読取装置。
〔化１〕
Ｆ−（ＣＦＣＦ3ＣＦ2Ｏ）n−Ｃ2Ｆ5
【請求項４】
変性されたポリジメチルシロキサンおよびパーフルオロアルキルポリエーテルの混合体積比が１：４ないし４：１であることを特徴とする請求項１の画像読取装置。
【発明の詳細な説明】
【技術分野】
【０００１】
本発明は、例えば、複写機、プリンタ、ファクシミリ、スキャナなどの画像形成装置に適用可能な、原稿上の画像を読取る画像読取装置に関する。とりわけ、プラテンガラスなどの透明基板を介して搬送中の原稿の画像を読取る画像読取装置に関する。
【背景技術】
【０００２】
これまでの画像読取装置は、その読取方式において２つの形態に大別できる。すなわち、原稿をプラテンガラスなどの透明基板上に搬送して、原稿を一旦停止させた後、光学読取ユニットなどの読取手段が走査することにより、原稿画像を読取る走査式の画像読取装置（以下、単に「光学走査式の画像読取装置」という。）と、固定された読取手段を用いて原稿を透明基板上に搬送（移動）させることにより、原稿画像を読取る原稿搬送式の画像読取装置（以下、単に「原稿搬送式の画像読取装置」という。）とがある。光学走査式の画像読取装置において、透明基板上に汚れまたは異物が付着した状態で一連の画像処理（読取り、画像形成）を行うと、この汚れまたは異物の位置に対応する黒点が、形成された画像上に生じる。しかし、この汚れまたは異物が微小であれば、画質の劣化は目立たず、特に問題視されることはなかった。
【０００３】
一方、原稿搬送式の画像読取装置において、同様の汚れまたは異物が透明基板上に付着していた場合、原稿に対して相対的に走査（移動）することになり、形成画像には黒点ではなく黒線が生じ、これは形成画像の美観を甚だ損ねる。つまり、原稿搬送式の画像読取装置における透明基板上の汚れまたは異物が画質に及ぼす影響は、走査式の画像読取装置に比べて極めて大きい。
【０００４】
したがって、この透明基板の表面上には、一般に、汚れ防止層が形成されている。しかし、反復して使用される間に、原稿と汚れ防止層とが摩擦接触することにより、原稿読取枚数に比例して汚れ防止層が摩滅してしまう。これにより、汚れまたは異物が透明基板上に付着しやすくなり、形成画像に黒線が多発するようになる。
【０００５】
以上の理由から、従来、エンドユーザにおいて、透明基板の汚れ防止層が摩滅したことにより、形成画像に黒線が多発するようになると、この透明基板を廃棄し新品のものと交換する他はなかった。しかしながら、この透明基板は非常に高価であって、頻繁に交換することは原稿読取単価の増大につながる。したがって、できるだけ長く有効活用できる透明基板を有する画像読取装置が望まれていた。
【０００６】
一方、透明基板の生産者において、画像読取という本来の機能を損なうことなく、さらに摩滅しにくい汚れ防止層を有する透明基板、およびその形成方法が種種提案されてきた。
【０００７】
例えば、特開昭６２−２９３２３６号公報では、ガラス板上に透明導電層とポリフルオロアルキル基を含有する保護潤滑層を形成する方法が開示されている。また、特開平７‐３０６４７８号（特許第２７９５１７２号）では、ガラス板上に、アミノ基で変性されたポリジメチルシロキサンを含有する潤滑層を形成する方法が提案されている。
【特許文献１】特開昭６２−２９３２３６号公報
【特許文献２】特開平７‐３０６４７８号公報
【発明の開示】
【発明が解決しようとする課題】
【０００８】
しかし、透明導電層とポリフルオロアルキル基を含有する保護潤滑層を形成した透明基板を用いた複写機において、１万枚程度コピーすると、原稿が透明基板上でスムースに搬送されず、滞ってしまうといった不具合（以下、「紙詰まり」という。）が多発することが確認された。これは、上述のとおり、原稿と摩擦接触する間に、保護潤滑層が徐々に摩滅したためと考えられる。
【０００９】
さらに、アミノ基で変性されたポリジメチルシロキサンを含有する潤滑層を形成した透明基板を用いた複写機において、数千枚程度コピーすると形成画像に多数の黒線が生じることが分かった。これは、原稿などに付着していた粘着性物質（例えば、粘着テープ、接着剤など）が透明基板に転移してできた異物に原因があると考えられる。
【００１０】
したがって本発明の目的は、紙詰まりを極力抑えながら、さらに摩滅しにくい汚れ防止層を有する透明基板を有する画像読取装置を提供することにある。また、本発明の別の目的は、できるだけ長く有効活用できる透明基板を有する画像読取装置を提供することにある。
【課題を解決するための手段】
【００１１】
上述の目的を実現するための本発明の請求項１に係る画像読取装置は、透明基板の一方の面に沿って原稿を搬送し、透明基板の他方の面に対向するように原稿読取部を設け、停止した原稿読取部に対して原稿を搬送しながら読取る原稿読取装置であって、透明基板は少なくとも一方の面に汚れ防止層を有し、この汚れ防止層は、側鎖がモノアミノアルキル基またはジアミノアルキル基を含むアミノ基で変性されたポリジメチルシロキサンと、パーフルオロアルキルポリエーテルと、を含有する。これにより、紙詰まりが生じることなく、黒線および汚れが形成されない読取処理を行うことができる。
【００１２】
また、本発明の請求項２に係る画像読取装置において、導電層が、透明基板と汚れ防止層との間に形成されている。これにより、汚れ防止層と原稿との間の動摩擦係数をさらに低減することができる。
【００１３】
さらに、本発明の請求項３に係る画像読取装置において、パーフルオロアルキルポリエーテルが、下記の式で示され、ｎが７ないし１５０である。
〔化２〕
Ｆ−（ＣＦＣＦ3ＣＦ2Ｏ）n−Ｃ2Ｆ5
これにより、汚れ防止層を塗布する作業を容易にしながら、汚れ防止層の耐久性を高めることができる。
【００１４】
本発明の請求項４に係る画像読取装置において、変性されたポリジメチルシロキサンおよびパーフルオロアルキルポリエーテルの混合体積比が１：４ないし４：１である。これにより、紙詰まりが生じることなく、黒線および汚れが形成されない読取処理を行うことができる。
【発明の効果】
【００１５】
本発明は、上述のとおり、以下の効果を有する。
すなわち、請求項１に記載の画像読取装置によれば、紙詰まりが生じることなく、黒線および汚れが形成されない読取処理を行うことができる。
【００１６】
また、請求項２に記載の画像読取装置によれば、汚れ防止層と原稿との間の動摩擦係数をさらに低減することができる。
【００１７】
さらに、請求項３に記載の画像読取装置によれば、汚れ防止層を形成（塗布）する作業を容易にしながら、汚れ防止層の耐久性を高めることができる。
【００１８】
請求項４に記載の画像読取装置によれば、紙詰まりが生じることなく、黒線および汚れが形成されない読取処理を行うことができる。
【発明を実施するための最良の形態】
【００１９】
図１から図５を参照しながら、本発明の原稿読取装置の実施形態について説明する。図１は、本発明に係る原稿搬送式の画像読取装置１の構成を示す概略図である。この原稿搬送式の画像読取装置１において、概略、給紙トレイ８に配置された複数の原稿９は、給紙ローラ１０および捌きローラ１１により１枚ずつ画像読取装置１内に給紙され、中間ローラ１２によりレジストローラ１３まで搬送されて、一旦停止する。この後、レジストローラ１３が回転することにより、原稿９は透明基板１５上に送り出される。押し出された原稿９は、読取部１４の上方に配置された透明基板１５と原稿バックアップ部材１６との間の搬送経路に沿って、透明基板１５と接触しながら搬送される。読取部１４は、搬送方向と直交する直線状の読取窓２０を有する。また、読取部１４は、読取窓２０を介して、この読取窓２０に対向する読取位置２１にある原稿９の画像を読み取る。読取部１４は、一般に市販されている、例えば、ＣＣＤおよびラインセンサなどの受光デバイスを含むものであってもよい。読み取られた原稿９は、搬送ローラ１７により引き出され、排紙ローラ１８により排紙トレイ１９に排紙される。
【００２０】
図２は、本発明の透明基板１５を示す拡大断面図である。この透明基板１５は、例えば、長方形の板ガラス２２（例えば、原稿搬送方向の幅が４６ｍｍ、原稿搬送方向と直交する方向の長さが３５０ｍｍ、厚さが３ｍｍ）の両面全体に、透明導電層２３（下層）と汚れ防止層２４（上層）が形成された構造を有している。透明導電層２３は、原稿９との接触により透明電極１５に発生した静電気をこの透明基板１５から除去するために、図示しないアース線を介して接地されている。また、この透明導電層２３は、任意の方法で形成可能であるが、例えば、酸化錫、酸化インジウム、錫ドープインジウムなどによりスパッタリング法などを用いて形成される。また、汚れ防止層２４は、透明基板１５に汚れを付着しにくくするためのものであり、任意の方法で形成できるが、ディッピング法により好適に形成することができる。なお、図２（ａ）ではガラス板２２の両面に透明導電層２３および汚れ防止層２４を形成したが、片面だけに形成してもよく、さらに、図２（ｂ）に示したように、ガラス板２２の両面に汚れ防止層２４だけを形成してもよい。
【００２１】
図３（ａ）は、透明基板１５と原稿読取位置２１との位置関係を示す図である。この図に示すように、図面中の右から左に向かう方向が原稿搬送方向であって、透明基板１５の原稿搬送方向の中心位置Ｘが、原稿読取装置１の原稿読み取り位置２１に対して、原稿搬送方向の上流側に位置するように設置される。例えば、透明基板１５の幅が４６ｍｍであれば、原稿搬送方向の下流側端部から１７．５ｍｍの位置に、読取位置２１が配置される。
【００２２】
一方、原稿読取位置２１において読取部１４と原稿９との間の距離は一定していることが望ましい。つまり、原稿読取位置２１において、原稿９が透明基板１５の上面に安定して接触するように、透明基板に対するバックアップ部材１６の形状、位置、およびその他の周辺機器が設定される。
【００２３】
ところで、原稿９がレジストローラ１３により送り出されて、透明基板１５とバックアップ部材１６の間の搬送経路を搬送されているときに、原稿９と透明基板１５との間に生じる摩擦力はさほど大きくない。しかし、一旦、この搬送経路に対して、通常、下流側の垂直方向上方に配置される搬送ローラ１７により原稿９が保持され引き出されると、原稿９は下に凸となるように湾曲する。すると、とりわけバックアップ部材１６の下流側端部付近の搬送経路において、原稿９は透明基板１５側により強く押圧されるようになり、その結果、原稿９と透明基板１５の間でより大きい摩擦力が生じる。このような構成で、反復して原稿読取処理を行うと、図３（ａ）で示す領域Ｄにおける透明基板１５の汚れ防止層２４が、搬送方向上流側にある汚れ防止層２４よりも摩滅しやすくなる。したがって、領域Ｄにおいてより汚れが付着しやすくなる。つまり、汚れ防止層２４は、透明基板１５の中央位置Ｘを境にして、原稿搬送方向に依存して摩滅しやすい領域とほとんど摩滅しない領域が形成される。そして、読取位置２１がこの摩滅領域Ｄに対向している状態のまま読取処理を続けると、汚れ防止層２４が摩滅した領域における透明基板１５に汚れまたは異物が容易に付着し、実際に透明基板１５に汚れまたは異物が付着した状態で画像を読み取ると、形成された画像上に不要な原稿搬送方向の線画（黒線）が生じる。
【００２４】
したがって、本発明に係る画像読取装置１において、汚れ防止層２４の一部の領域が摩滅して、その耐用期間（汚れ防止層２４が汚れ防止機能を十分発揮し得る期間）の終わりが近くなると、透明基板１５を保持部２５に対して前後反転または表裏反転させることにより、汚れ防止層２４の摩滅していない他の領域を、読取位置２１に対向させるようにした。これにより、透明基板１５全体を交換しなくても、読取位置２１が対向する透明基板１５の領域を、常に汚れ防止層２４が摩滅していない状態に維持することができる。こうして、黒線の生じにくい画像を形成することができる。
【００２５】
図面を参照しながら、透明基板１５を保持部２５に対して前後反転または表裏反転するための具体的な方法を説明する。図４に示すように、この長方形の透明基板１５は、読取部１４に対して固定された保持部２５内に着脱自在に固定することができ、この透明基板１５の角部の少なくとも１箇所に切り欠きまたはマーキングを（例えば、英文字「Ａ」）有する。したがって、ユーザは、切り欠き、またはマーキングを確認することにより、読取部１４に対する透明基板１５の配置関係を知ることができる。
【００２６】
そして、透明基板１５の汚れ防止層２４が、図５（ａ）のＤ１で示す一部の領域において摩滅し、その耐用期間の終わりが近づいたとき、この透明基板１５を保持部２５から取り外し、保持部２５に対して前後反転させて（原稿面と垂直な軸を中心に１８０度回転させて）、あらためて保持部２５に固定する（図５（ｂ）に示す状態）。すると、図３（ａ）の波線で示す透明基板１５上の汚れ防止層２４の摩滅領域Ｄを、図３（ｂ）の波線で示すように、中心線Ｘに対して原稿搬送方向上流側に移動させるとともに、図５（ｂ）のＤ２で示す汚れ防止層２４の摩滅していない領域を原稿読取位置２１に対向するように位置させることができる。これにより、透明基板１５全体を交換したのと実質的に同様の効果を得ることができる。換言すると、透明基板１５としての耐用期間を従来のものに比して２倍に伸ばすことができる。
【００２７】
さらに、透明基板１５の汚れ防止層２４が、図５（ｂ）のＤ２で示す一部の領域において摩滅し、その耐用期間の終わりが近づいたとき、この透明基板１５を保持部２５から取り外し、保持部２５に対して表裏反転させて再度固定する（図５（ｃ）に示す状態）。すると、これまでに摩滅した透明基板１５の汚れ防止層２４の領域を、図３（ｃ）の波線で示すように、原稿９が接触しない表面に移動させることができる。
【００２８】
このとき、図３（ｃ）の波線で示す汚れ防止層２４の摩滅領域は、読取部１４側に面しており、一般に、図示しない筐体の内側に配置される。つまり、透明基板１５を保持部２５から取り外し、保持部２５に対して表裏反転させて再度固定する際に、図３（ｃ）の波線で示す領域における汚れを完全に（または、ほぼ完全に）取り除いておけば、この領域は原稿９と接しない面であるので、以後に汚れが付着することはない。
【００２９】
その後、さらに、透明基板１５の汚れ防止層２４が、図５（ｃ）のＤ３で示す一部の領域において摩滅し、その耐用期間の終わりが近づいたとき、同様に、この状態にある透明基板１５を保持部２５から取り外し、保持部２５に対して前後反転させて、保持部２５に再度固定する（図５（ｄ）に示す状態）。すると、図３（ｃ）の波線で示す透明基板１５上の汚れ防止層２４の摩滅領域を、図３（ｄ）の波線で示すように、中心線Ｘに対して原稿搬送方向上流側に移動させるとともに、図５（ｄ）のＤ４で示す汚れ防止層２４の摩滅していない領域を原稿読取位置２１に対向するように位置させることができる。
【００３０】
以上のように、透明基板１５は、汚れ防止層２４の摩滅していない４つの領域が読取位置２１に対向するように順次配置変更して使用することができる。これにより、透明基板１５としての耐久性を従来のものの４倍に伸ばすことができる。なお、保持部２５の各角部に番号を付してあり、透明基板の１つの角部に切り欠き部を設けてあるので、汚れ防止層２４の耐用期間の終わりが近づいたとき、透明基板１５を次にどのように配置変更すべきか、容易に知ることができる。
【００３１】
次に、図２、図６および７を参照しながら、透明基板１５に汚れ防止層２４を形成する方法を説明する。
【００３２】
まず、エタノール、メタノール、プロパノール等のアルコール類、ヘキサン、ｎ−ヘキサンなどの脂肪族炭化水素、またはこれらに類する任意の溶剤を用意する。ただし、労働環境の面からはエタノールを用いることが好ましい。この溶剤に、パーフルオロアルキルポリエーテルと、側鎖がモノアミノアルキル基またはジアミノアルキル基を含むアミノ基で変性されたポリジメチルシロキサンとを含有する混合物を分散させる。ただし、この混合物はエタノールに対して実質的に不溶性であるから、０．１ないし１．０重量％で混合したものを強く攪拌して、機械的に分散したものを防汚液としてガラス板２２上に塗布することにより、汚れ防止層２４を形成することができる。
【００３３】
このとき、パーフルオロアルキルポリエーテルは、下記の化学式で示されるとともに、ｎの値が７ないし１５０であることが好ましい。ｎが７未満であれば、原稿９を反復して読取処理したときの汚れ防止層２４の耐久性が不十分となる。また、ｎが１５０を超えると、塗布液の粘度が高過ぎて、塗布作業に支障をきたす。汚れ防止層２４の耐久性を高く維持しながら、円滑に塗布作業を行うためには、ｎの値を７ないし１５０の範囲に制御する必要がある。
【００３４】
〔化３〕
Ｆ−（ＣＦＣＦ3ＣＦ2Ｏ）n−Ｃ2Ｆ5
【００３５】
なお、エタノールに代わって、クロロフルオロカーボンまたはその代替品を溶剤として用いると、上述の化合物を完全に溶解することができる。しかし、クロロフルオロカーボンまたはその代替品は、「特定物質の規制等によるオゾン層の保護に関する法律」が規制するところの、いわゆるフロン規制対象品であり、環境保護の立場から使用することを避けたい。
【００３６】
また、パーフルオロアルキルポリエーテルとポリジメチルシロキサンとの混合比は、体積比で１：４ないし４：１とすることが好ましい。後述の実験結果から分かるように、この混合比が１：４を下回ると、パーフルオロアルキルポリエーテルが不足し、汚れ防止層２４の耐久性が著しく低下し、数千枚の原稿９を読取処理した後に、汚れ防止層２４が摩滅し、その結果として汚れが多発するようになる。一方、この混合比が、４：１を超えると、ポリジメチルシロキサンが不足して、摩擦係数が大きくなり、紙詰まりが多発してしまう。したがって、汚れ防止と紙詰まり防止の両方を満足させるためには、パーフルオロアルキルポリエーテルとポリジメチルシロキサンとの混合比は、体積比で１：４ないし４：１とすることが有効である。
【００３７】
上述のように、図２は本発明に係る透明基板１５を示し、図２（ａ）ではガラス板２２の表面に透明導電層２３および汚れ防止層２４を形成した構成を示し、図２（ｂ）ではガラス板２２の表面に汚れ防止層２４だけを形成した構成を示す。図２（ｂ）の構成は、図２（ａ）の構成と比べて透明導電層２３が形成されていない分、簡略化した安価に製造できる構成であって、原稿搬送速度が小さい場合、または帯電防止手段を別途設ける場合に好適に利用できる。
【００３８】
次に、パーフルオロアルキルポリエーテルとポリジメチルシロキサンとの混合体積比を１：４ないし４：１とすることが有効であると結論するに至った根拠となる試作評価実験の詳細について説明する。この試作評価実験において、パーフルオロアルキルポリエーテルおよびポリジメチルシロキサンの混合体積比を変化させて形成した汚れ防止層２４を有する透明基板（以下、単に「試料」という。）を用いて原稿読取処理させたとき、形成画像に発生する黒線の数、および試料の動摩擦係数を計測した。
【００３９】
図６および７は、各々、図２（ａ）および図２（ｂ）の構成を有する透明基板１５に関し、パーフルオロアルキルポリエーテルとポリジメチルシロキサンとの混合体積比を変化させて、試料を作製する方法を示すフローチャートである。後述の表１および表２は、各々の試料に対する汚れ発生数と動摩擦係数を測定した結果、およびその評価結果を示す。
【００４０】
（試作評価実験１）
まず、図２（ａ）の構成を有する透明基板１５に関し、さまざまな体積混合比を有する試料の作製方法を、図６を参照して説明する。以下の説明において、ステップ番号は、ＳＴ××（例えば、ステップ０１をＳＴ０１）と表記され、図６に示すＳＴ××の表記と対応する。
ＳＴ０１：３５０ｍｍ×４６ｍｍ×３ｍｍの寸法の板ガラスを用意する。
ＳＴ０２：この板ガラスの表面に蒸着法により、錫ドープインジウム膜からなり、厚さが約１０ｎｍ、面抵抗が約２００Ω／ｃｍ２である透明導電層を形成する。
【００４１】
ＳＴ０３：一方、パーフルオロアルキルポリエーテルであるデュポン社製クライトックス１５２５（以下、「クライトックス」と略記する。）を注射器によりＡｃｍ３を採取する。さらにアミノ基で変性されたポリジメチルシロキサンであるアミノ変性シリコンオイル（信越シリコーン社製ＫＦ−８５９（以下、「シリコンオイルＫＦ−８５９」と略記する。））を注射器によりＢｃｍ３を採取する。採取したクライトックスＡｃｍ３と、アミノ変性シリコンオイルＢｃｍ３とを試薬瓶に注入する。これにエタノールを４００ｃｍ３加える。
【００４２】
ＳＴ０４：上記混合液を磁石攪拌式混合器（マグネチックスターラ）にて攪拌混合する。
ＳＴ０５：以上で、汚れ防止層の原料混合液（以下、「防汚液」という。）が完成する。
【００４３】
ＳＴ０６：ＳＴ０２で準備した透明基板１５の導電層２３上に、ＳＴ０５で準備した防汚液を少量垂らす。
ＳＴ０７：ベンコットンクリーンルーム用ワイピングクロスで防汚液を塗り広げる。
ＳＴ０８：ワイピングクロスを巻いたスポンジブロックで空拭き仕上げをする。
【００４４】
ＳＴ０９：ＳＴ０３におけるＡを０、Ｂを１とすることで得られた透明基板試料を「試料１」とする。同様に、Ａ＝０．２，Ｂ＝０．８での試料を「試料２」、Ａ＝０．３３，Ｂ＝０．６７での試料を「試料３」、Ａ＝０．５，Ｂ＝０．５での試料を「試料４」、Ａ＝０．６７，Ｂ＝０．３３での試料を「試料５」、Ａ＝０．８，Ｂ＝０．２での試料を「試料６」、Ａ＝１，Ｂ＝０での試料を「試料７」とする。
【００４５】
このようにして、複数個（この場合、７個）の試料を作製する。なお、図６で示した作製方法は、例示的なものであって、本発明を限定するものではない。例えば、ＳＴ０３をＳＴ０１よりも前に実施してもよい。
【００４６】
次に、試料１ないし７の透明基板を原稿読取装置に取り付け、反復して多数の原稿９を読取処理した後、読取処理頻度に対する形成画像に発生する黒線の数、およびこの試料の動摩擦係数を計測する。
【００４７】
なお、動摩擦係数の計測に際して、さまざまな方法を用いることができるが、例えば、新東科学製の表面測定機「ＨＥＩＤＯＮ−１４」を用いて、摩擦測定用圧子に２０ｍｍ×１００ｍｍの原稿９を取り付けて平面圧子とし（ただし実際の接触部分は２０ｍｍ×１９ｍｍの大きさである）、この圧子に１００ｇの垂直荷重を掛けて、走査速度５０ｍｍ／分で計測することができる。
【００４８】
次に示す表１は、５×１０３枚、２０×１０３枚、６０×１０３枚、および１００×１０３枚の原稿９を反復して読取処理させた際の黒線（汚れ）が発生した本数を計測した結果、および１０×１０３枚の原稿９を反復して読取処理した後の動摩擦係数を測定した結果を示す。表１は、さらに、これら透明基板試料を、「◎（極めて良好）」、「○（良好）」、および「×（改善を要す）」として総合的に評価した結果を示す。なお、形成画像に生じる黒線が少ない方が好ましく、動摩擦係数が小さいほど紙詰まりが起こりにくいので好ましい。
【００４９】
【表１】
2006222945.tif 000003
【００５０】
試料１の汚れ防止層２４は、クライトックス（ＳＡ）を含まず、シリコンオイルＫＦ−８５９（ＳＢ）のみで形成されたものであるが、原稿読取枚数が５×１０３枚で早くも１本の黒線（汚れ）が発生し、２０×１０３枚で６本、１００×１０３枚で２０本もの黒線が発生した。一方、動摩擦係数は、０．０５と十分に低いため、紙詰まりは発生しなかった。しかし、黒線があまりにも多発したので、総合的評価は「×」である。
【００５１】
試料２の汚れ防止層２４は、クライトックス（ＳＡ）１に対して、シリコンオイルＫＦ−８５９（ＳＢ）４を混合した防汚液を用いて形成されたものであるが、原稿読取枚数が１００×１０３枚においても黒線は２本しか発生しなかった。形成画像に発生する黒線本数が数本以内であれば使用上許容できるので、これは良好な結果といえる。また、動摩擦係数は０．０５と十分低いので紙詰まりは発生しなかった。したがって、総合的評価は「○」である。
【００５２】
試料３の汚れ防止層２４は、クライトックス（ＳＡ）１に対して、シリコンオイルＫＦ−８５９（ＳＢ）２を混合した防汚液を用いて形成されたものであるが、原稿読取枚数が１００×１０３枚においても黒線はまったく発生しなかった。また、動摩擦係数は０．０６と十分低いので紙詰まりは発生しなかった。したがって、総合的評価は「◎」である。
【００５３】
試料４の汚れ防止層２４は、クライトックス（ＳＡ）１に対して、シリコンオイルＫＦ−８５９（ＳＢ）１を混合した防汚液を用いて形成されたものであるが、原稿読取枚数が１００×１０３枚においても黒線は１本しか発生しなかったので、これは良好な結果といえる。また、動摩擦係数は０．０６と十分低いので紙詰まりは発生しなかった。したがって、総合的評価は「○」である。
【００５４】
試料５の汚れ防止層２４は、クライトックス（ＳＡ）２に対して、シリコンオイルＫＦ−８５９（ＳＢ）１を混合した防汚液を用いて形成されたものであるが、原稿読取枚数が１００×１０３枚においても黒線は２本しか発生しなかったので、これは良好な結果といえる。また、動摩擦係数は０．０７と十分低いので紙詰まりは発生しなかった。したがって、総合的評価は「○」である。
【００５５】
試料６の汚れ防止層２４は、クライトックス（ＳＡ）４に対して、シリコンオイルＫＦ−８５９（ＳＢ）１を混合した防汚液を用いて形成されたものであるが、原稿読取枚数が１００×１０３枚においても黒線は３本しか発生しなかったので、これは良好な結果といえる。また、動摩擦係数は０．０６と十分低いので紙詰まりは発生しなかった。したがって、総合的評価は「○」である。
【００５６】
試料７の汚れ防止層２４は、シリコンオイルＫＦ−８５９（ＳＢ）を含まず、クライトックス（ＳＡ）のみで形成されたものであるが、原稿読取枚数が１００×１０３枚においても黒線は１本しか発生しなかったので、これは良好な結果といえる。しかし、原稿読取枚数が１０×１０３枚において、動摩擦係数は０．３０と高く、実際、読取処理中に紙詰まりが多発した。したがって、総合的評価は「×」である。
【００５７】
以上のように、透明基板試料２ないし６を用いた画像読取装置により読取処理したとき、汚れ防止と紙詰まり防止の双方の機能を発揮できることが確認できた。このとき、試料２ないし６の汚れ防止層２４は、クライトックス（ＳＡ）とシリコンオイルＫＦ−８５９（ＳＢ）との混合体積比が１：４ないし４：１となるような防汚液を塗布して空拭き仕上げすることにより形成することができた。
【００５８】
パーフルオロアルキルポリエーテルは、フッ素を多く含むので化学的に不活性であり、これにより防汚性に富む。一方、アミノ基で変性されたポリジメチルシロキサンは、アミノ基の作用により透明導電層または板ガラスに対する吸着性が強く、耐久性に富む。そのため、アミノ基で変性されたポリジメチルシロキサンを含む汚れ防止層は、多数回反復して原稿読取処理しても摩滅しにくい。すなわち、パーフルオロアルキルポリエーテルの防汚機能を発揮させ、アミノ基で変性されたポリジメチルシロキサンの動摩擦を低減する機能を発揮せることにより、このような好ましい結果を得ることができたと考えられる。
【００５９】
（試作評価実験２）
続いて、図２（ｂ）の（板ガラス２４の上に、透明導電層を形成せず、汚れ防止層だけを形成した）構成を有する透明基板１５に関し、同様にさまざまな体積混合比を有する試料１１ないし１５を作製し、形成画像に発生する黒線の数および試料の動摩擦係数を計測し、総合的評価を行う。
【００６０】
上述のとおり、試作評価実験２で用いる試料は、透明導電層２３をもたない点で試作評価実験１の試料とは異なり、その試料作製方法は、図７で示されるが、概略、図６に示す作製方法のＳＴ０２を削除したものと同じであるので、詳しい説明を省略する。
【００６１】
試作評価実験２のＳＴ０９において、クライトックスおよびシリコンオイルＫＦ−８５９の混合量をＡおよびＢｃｍ３としたときのＡを０、Ｂを１とすることで得られた透明基板試料を「試料１１」とする。同様に、Ａ＝０．２，Ｂ＝０．８での試料を「試料１２」、Ａ＝０．５，Ｂ＝０．５での試料を「試料１３」、Ａ＝０．８，Ｂ＝０．２での試料を「試料１４」、Ａ＝１，Ｂ＝０での試料を「試料１５」とする。
【００６２】
次に示す表２は、１００×１０３枚の原稿９を反復して読取処理させた際の黒線（汚れ）が発生した本数を計測した結果、および１０×１０３枚の原稿９を反復して読取処理した後の動摩擦係数を測定した結果を示す。表２は、さらに、これら透明基板試料を、「○（良好）」および「×（改善を要す）」として総合的に評価した結果を示す。
【００６３】
【表２】
2006222945.tif 000004
【００６４】
クライトックス（ＳＡ）のみによる防汚液を塗布して形成された試料１１、およびシリコンオイルＫＦ−８５９（ＳＢ）のみによる防汚液を塗布して形成された試料１５は、試作評価実験１で示した同様の理由により、その総合的評価は「×」であった。一方、試料１２ないし１４については、形成画像に発生する黒線の本数が対応する試作評価実験１の試料と比べて若干多くなっているが、いずれも許容できる範囲にあり、動摩擦係数も若干大きくなっているが、紙詰まりを多発させるほどではないので、その総合的評価は「○」である。
【００６５】
以上のように、透明基板試料１２ないし１４を用いた画像読取装置により読取処理したとき、汚れ防止と紙詰まり防止の双方の機能を発揮できることが確認できた。このとき、試料１２ないし１４の汚れ防止層２４は、クライトックス（ＳＡ）とシリコンオイルＫＦ−８５９（ＳＢ）との混合体積比が１：４ないし４：１となるような防汚液を塗布して空拭き仕上げすることにより形成することができた。
【００６６】
試作評価実験２で得た試料は、試作評価実験１で得た試料よりも、その動摩擦係数がやや劣っていた。これは、試作評価実験１の透明導電層が凹凸のある表面を有し、この凹凸表面が防汚液を好ましく保持するためと考えられる。
【００６７】
なお、パーフルオロアルキルポリエーテルとして、デュポン社製クライトックス１５２５の代わりにダイキン工業性デムナムを用い、側鎖がモノアミノアルキル基またはジアミノアルキル基を含むアミノ基で変性されたポリジメチルシロキサンとして、信越シリコーン社製シリコンオイルＫＦ−８５９の代わりに同社製シリコンオイルＫＦ−８６５を用いて、同様の試作評価実験を行ったところ、上述の試作評価実験１および２と同様の結果を確認することができた。したがって、防汚液を構成するパーフルオロアルキルポリエーテルおよびアミノ基で変性されたポリジメチルシロキサンは、上述の試作評価実験で用いた、クライトックス（ＳＡ）およびシリコンオイルＫＦ−８５９（ＳＢ）に限定するものではない。
【００６８】
（本発明の別の態様およびその効果）
上述のとおり、本発明の別の目的は、できるだけ長く有効活用できる透明基板を有する画像読取装置を提供することにある。これを実現するために、本発明の画像読取装置は、透明基板の一方の面に沿って原稿を搬送し、透明基板の他方の面に対向するように原稿読取部を設け、停止した原稿読取部に対して原稿を搬送しながら読取る画像読取装置であって、透明基板は、前後反転または表裏反転して使用することが可能であるとともに、前後反転または表裏反転して使用した履歴を示す第１の印を有するように構成される。これにより、たとえ、透明基板の一部の汚れ防止層が摩滅しても、原稿読取部は、汚れ防止層が摩滅していない部分を介して原稿を読取ることができる。こうして、透明基板全部を交換するまでもなく、透明基板を有効活用することができる。さらに、ユーザは、透明基板の前後反転または表裏反転して使用した履歴を知ることができる。
【００６９】
また、本発明の画像読取装置は、透明基板を保持するための保持部を有し、保持部は、透明基板が前後反転または表裏反転するのに伴って移動する第１の印に対応する位置に、透明基板を前後反転または表裏反転する順序を示す第２の印を有するように構成される。これにより、ユーザは、次にどの汚れ防止層の領域を利用すべきか容易に知ることができる。
なお第１および第２の印は、数字および文字を含む記号、色、または任意の形状であってもよい。
【図面の簡単な説明】
【００７０】
【図１】図１は、本発明に係る原稿搬送式の画像読取装置の構成を示す概略図である。
【図２】図２は、本発明に係る透明基板を示す拡大断面図である。
【図３】図３は、図１で示した画像読取装置における透明基板を示す拡大概略図であって、汚れ防止層が摩滅した領域を示す。
【図４】図４は、本発明に係る透明基板とこれを着脱可能に固定する保持部を示す正面図である。
【図５】図５は、相対的配置が順次変更された本発明に係る透明基板と保持部を示す正面図である。
【図６】図６は、図２（ａ）の構成を有する透明基板に、パーフルオロアルキルポリエーテルとポリジメチルシロキサンとの混合体積比を変化させた試料を作製する方法を示すフローチャートである。
【図７】図７は、図２（ｂ）の構成を有する透明基板に、パーフルオロアルキルポリエーテルとポリジメチルシロキサンとの混合体積比を変化させた試料を作製する方法を示すフローチャートである。
【符号の説明】
【００７１】
１  原稿読取装置、８  給紙トレイ、９  原稿、１０  給紙ローラ、１１  捌きローラ、１２  中間ローラ、１３  レジストローラ、１４  読取部、１５  透明基板、１６  原稿バックアップ部材、１７  搬送ローラ、１８  排紙ローラ、１９  排紙トレイ、２０  読取窓、２１  読取位置、２２  板ガラス、２３  透明導電層、２４  汚れ防止層。
【図１】
2006222945.tif 000005
【図２】
2006222945.tif 000006
【図３】
2006222945.tif 000007
【図４】
2006222945.tif 000008
【図５】
2006222945.tif 000009
【図６】
2006222945.tif 000010
【図７】
2006222945.tif 000011